(57)【要約】本発明は、穏やかな条件下で有機アミンまたはアンモニアによるエポキシハイブリッド粉体塗料の硬化速度の触媒作用に関する。【特許請求の範囲】
【請求項１】
カルボキシル官能性ポリマーおよびポリエポキシ化合物を含む粉体を、有機アミンおよびアンモニアからなる群より選択されるアミンに穏やかな条件下で暴露させる工程を含む、熱硬化性塗料組成物を調製する方法。
【請求項２】
前記カルボキシル官能性ポリマーが、カルボキシル官能性ポリエステル樹脂、カルボキシル官能性ポリアクリレート樹脂、カルボキシル官能性ポリメタクリレート樹脂、カルボキシル官能性ポリアミド樹脂、カルボキシル官能性ポリイミド樹脂、およびカルボキシル官能性ポリオレフィン樹脂からなる群より選択される、請求項１に記載の方法。
【請求項３】
前記カルボキシル官能性ポリマーが、カルボキシル官能性ポリエステル樹脂である、請求項２に記載の方法。
【請求項４】
前記有機アミンが、Ｃ１〜Ｃ１２アルキルアミン、Ｃ６〜Ｃ１２アリールアミン、Ｃ７〜Ｃ１２アルカリールアミン、およびＣ７〜Ｃ１２アラルキルアミンからなる群より選択される、請求項１に記載の方法。
【請求項５】
前記有機アミンが、メチルアミン、エチルアミン、プロピルアミン、ブチルアミン、エチレンジアミン、メタノールアミン、エタノールアミン、アニリン、シクロヘキシルアミン、ベンジルアミン、ジメチルアミン、ジエチルアミン、ジプロピルアミン、ジブチルアミン、ジメタノールアミン、ジエタノールアミン、ジフェニルアミン、フェニルメチルアミン、フェニルエチルアミン、ジシクロヘキシルアミン、ピペラジン、イミダゾール、２−メチルイミダゾール、２−エチルイミダゾール、２−エチル−４−メチルイミダゾール、２−イソプロピルイミダゾール、２−フェニルイミダゾール、２−メチルイミダゾリン、２−フェニルイミダゾリン、トリメチルアミン、トリエチルアミン、ジメチルへキシルアミン、Ｎ−メチルピペラジン、ジメチルベンジルアミン、およびジメチルアニリン、またはこれらの混合物からなる群より選択される、請求項４に記載の方法。
【請求項６】
前記アミンが、蒸気、液体、または溶媒中に分散された状態からなる群より選択される状態である、請求項１に記載の方法。
【請求項７】
前記粉体がアンモニアに暴露される、請求項１に記載の方法。
【請求項８】
前記粉体がアンモニア水に暴露される、請求項１に記載の方法。
【請求項９】
前記有機アミンがトリエチルアミンである、請求項５に記載の方法。
【請求項１０】
前記穏やかな条件が、−３０℃〜＋５０℃の温度を含む、請求項１に記載の方法。
【請求項１１】
前記穏やかな条件が、−１０℃〜＋１０℃の温度を含む、請求項１０に記載の方法。
【請求項１２】
前記粉体が基材に塗布される前に、前記暴露が起きる、請求項１に記載の方法。
【請求項１３】
前記粉体が基材に塗布された後に、前記暴露が起きる、請求項１に記載の方法。
【請求項１４】
請求項１、１１、または１２の方法の生成物。
【請求項１５】
請求項１、１１、または１２の生成物によって塗装される製造物品。
【請求項１６】
カルボキシル官能性ポリマーおよびポリエポキシ化合物を含む粉体を、実質的にイオンを含まない触媒に暴露させる工程を含む、熱硬化性塗料組成物を調製する方法。
【請求項１７】
前記触媒が窒素含有化合物である、請求項１６に記載の方法。
【請求項１８】
カルボキシル官能性ポリマーおよびポリエポキシ化合物を含む粉体から調製される硬化塗料組成物であって、前記組成物の前記硬化が、窒素含有化合物によって触媒され、前記組成物が実質的に触媒残留物を含まない硬化塗料組成物。
【請求項１９】
前記触媒残留物が、イオン性触媒残留物である、請求項１９に記載の組成物。
【請求項２０】
請求項１８に記載の組成物により塗装される製造物品。
【発明の詳細な説明】
【技術分野】
【０００１】
本発明は、エポキシハイブリッド粉体塗料中の触媒としてのアンモニアおよび有機アミンの使用に関する。
【背景技術】
【０００２】
粉体塗料は、基材に塗装した後、加熱して粒子を合体させ、最終塗膜を作り出す、乾燥ポリマー粉体である。このような塗料に対する技術的要求は重要であり、粉体は、塗布され、硬化されて強度および可撓性のある平滑な塗膜を生じることが可能でなければならない。バインダー樹脂は、高い生産処理量と最小限のエネルギー消費を可能にするように、可能な限り低温で、迅速な硬化速度を有していなければならない。更に、粉体は、使用前の長時間の保管で粒子が凝集しないように、４０℃までの温度で非粘着性でなければならない。
【０００３】
樹脂の硬化は、第四級アンモニウム塩、またはホスホニウム塩触媒の添加により触媒されることが多い。有効であるためには、これらの塩は、反応を触媒するため、樹脂と適合性があり、樹脂ポリマー成分の反応基に拡散し、それらと接触するように、樹脂溶融物中で十分な移動性を有していなければならない。これらの触媒は、移動性イオンを樹脂塗料中に導入するが、それは加水分解安定性および電気化学的安定性を損なう可能性がある。更に、典型的には、溶融押し出しにより、樹脂組成物中に触媒をブレンドする行為は、組成物の尚早な硬化を誘導する場合がある。最後に、触媒は典型的には高分子量であるため、重量でかなりの量の触媒が、配合物中に必要である。
【０００４】
粉体塗料市場のかなりの部分が、カルボキシル官能性ポリマー−エポキシハイブリッドによって占められるが、これは、エポキシ樹脂と、ポリエステルオリゴマーなどのカルボン酸を末端とするオリゴマーとの組合せである。ポリエステル−エポキシフィルム用の触媒としての第四級アンモニウム若しくはアミン塩、またはホスホニウム塩の使用が周知である。これらの物質は、一般に、塗装される物品に塗布する前に、溶融ブレンド中、または乾燥調合中のいずれかで添加される。しかし、一般に、完全に硬化させるために、より多量のアミンまたは第四級アンモニウム塩を添加しなければならず、その結果、過多の物質を使用することになり、それらは、後に、硬化したフィルム中に不純物として存在する可能性がある。
【０００５】
（特許文献１）は、窒素含有塩基、またはこれらの熱分解性の塩を使用して、遊離ヒドロキシル基を含有するが実質的に遊離カルボキシル基を含有しないオリゴマーエステルまたはポリエステルと、少なくとも２つのエポキシ基を含有する化合物との反応を触媒することを開示している。
【０００６】
（特許文献２）は、アンモニアまたは有機アミンと組合わせた、ポリエポキシ化合物およびポリカルボキシ化合物を含む熱硬化性塗料組成物を記載しているが、それらの少なくとも一方は、フィルム形成ポリマーであるか、またはエポキシ基とカルボキシル基の両方を有するフィルム形成ポリマー化合物であり、カルボキシル基の少なくとも幾つかは、アンモニアまたは有機アミンを有する塩の形態で含まれる。この組成物は、８０〜１５０℃で熱硬化可能な組成物の成分を慣用的に溶融混合し、続いて組成物を約２００μｍ以下の粒度に粉砕することにより調製される。
【０００７】
【特許文献１】
英国特許第１，４７４，１４０号明細書
【特許文献２】
日本国特許出願第５０−８５６３２号明細書
【発明の開示】
【課題を解決するための手段】
【０００８】
本発明は、熱硬化性塗料組成物を調製する方法に関し、カルボキシル官能性ポリマーおよびポリエポキシ化合物を含む粉体を、穏やかな条件下で有機アミンおよびアンモニアからなる群より選択されるアミンに暴露する工程を含む。
【０００９】
本発明は、また、本明細書に記載される方法によって製造される生成物に関する。
【発明を実施するための最良の形態】
【００１０】
カルボキシル官能性ポリマーカルボン酸末端基を、アンモニアまたは有機アミンと触媒反応させることにより、粉体塗料用のカルボキシル官能性ポリマー−エポキシブレンド物中の架橋の速度を大きく増大できることが分かった。驚くべきことに、また、この反応は、追加の調合を必要とせず、予め調合されたエポキシ−カルボキシル官能性ポリマー粉体を用いて、単に、この粉体をアンモニア若しくは有機アミン、またはこれらの混合物に暴露することにより実施されてもよいことが分かった。
【００１１】
この暴露は、比較的穏やかな温度、即ち、塗料組成物の成分の尚早な架橋を誘導できるほど高くない温度で行われる。−３０℃〜＋５０℃、好ましくは−１０℃〜＋１０℃の温度が、このような穏やかな条件を提供するのに好適である。
【００１２】
本発明の方法で使用するのに好適なカルボキシル官能性ポリマーには、カルボキシル官能性ポリエステル樹脂、カルボキシル官能性ポリアクリレート樹脂、カルボキシル官能性ポリメタクリレート樹脂、カルボキシル官能性ポリアミド樹脂、カルボキシル官能性ポリイミド樹脂、およびカルボキシル官能性ポリオレフィン樹脂などが挙げられる。好ましいカルボキシル官能性ポリマーは、カルボキシル官能性ポリエステルである。
【００１３】
好適なカルボキシル官能性ポリエステル樹脂は、ジカルボキシルまたはポリカルボキシル含有モノマーをジヒドロキシまたはポリヒドロキシモノマーと、カルボキシル基が過多であるように縮重合することにより得ることができる。好適なカルボキシル含有モノマーの例は、テレフタル酸、イソフタル酸、トリメリト酸、アジピン酸、セバシン酸、およびマレイン酸などである。有用なヒドロキシ化合物には、エチレングリコール、プロピレングリコール、１，４−ブタンジオール、１，６−ヘキサンジオール、ジエチレングリコール、ジプロピレングリコール、１，４−シクロヘキサンジメタノール、ネオペンチルグリコール、ビス（ヒドロキシエチル）テレフタレート、トリメチロールプロパン、グリセロール、およびペンタエリトリトールなどが挙げられる。
【００１４】
好適なカルボキシル官能性アクリル樹脂は、アクリル酸、またはメタクリル酸などのカルボキシル含有モノマーを重合または共重合することにより得ることができる。アクリル酸、およびメタクリル酸などのモノマーと共重合できるモノマーの例には、アクリル酸エステル、メタクリル酸エステル、並びにアクリロニトリル、メタクリロニトリル、アクリルアミド、メタクリルアミド、および酢酸ビニルなどのエチレンをベースにした他の不飽和モノマーなどが挙げられる。
【００１５】
好適なカルボキシル官能性ポリオレフィン樹脂は、アクリル酸、またはメタクリル酸などのカルボキシル含有モノマーを、エチレン、プロピレン、ブテン、ブタジエン、クロロプレン、塩化ビニル、およびスチレンなどの共重合可能なエチレン性モノマーと共重合することにより得ることができる。
【００１６】
好適なカルボキシル官能性ポリアミド樹脂は、ジカルボキシルまたはポリカルボキシル含有モノマーをジアミノまたはポリアミノモノマーと、カルボキシル基が過多であるように縮重合することにより得ることができる。カルボキシル含有モノマーの例には、テレフタル酸、イソフタル酸、トリメリト酸、アジピン酸、セバシン酸、およびマレイン酸などがある。有用なアミノモノマーには、エチレンジアミン、ヘキサメチレンジアミン、ドデカメチレンジアミン、キシリレンジアミン、ｍ−フェニレンジアミン、およびｐ−フェニレンジアミンなどが挙げられる。
【００１７】
好適なカルボキシル官能性ポリイミド樹脂は、ビスカルボン酸無水物（ｂｉｓｃａｒｂｏｘｙｌｉｃ  ａｎｈｙｄｒｉｄｅ）含有モノマーをジアミノまたはポリアミノモノマーと、カルボキシル基が過多であるように縮重合することにより得ることができる。これは、アミド化カルボキシルに隣接する遊離カルボキシル基がイミド化されていない状態を維持するように、ビス無水物（ｂｉｓａｎｈｙｄｒｉｄｅ）モノマーを過多に使用すること、または一部のみの縮合を実施することのいずれかにより達成することができる。カルボン酸無水物含有モノマーの例には、ピロメリト酸二無水物、ベンゾフェノンテトラカルボン酸二無水物、およびビフェニルテトラカルボン酸二無水物などが挙げられる。有用なアミノモノマーには、エチレンジアミン、ヘキサメチレンジアミン、ドデカメチレンジアミン、キシリレンジアミン、ｍ−フェニレンジアミン、およびｐ−フェニレンジアミンなどが挙げられる。
【００１８】
好適なポリエポキシ化合物には、１分子中に２つ以上のグリシジル基を有するエポキシ化合物または樹脂が挙げられる。このような化合物は、硬化剤として使用されることが多いが、ビスフェノールＡ、またはフェノールノボラックなどのフェノール化合物とエピクロロヒドリンとの反応生成物；クレゾールノボラックなどのクレゾール化合物とエピクロロヒドリンとの反応生成物；エチレングリコール、プロピレングリコール、１，４−ブタンジオール、ポリエチレングリコール、ポリプロピレングリコール、ネオペンチルグリコール、またはグリセロールなどのアルコール化合物と、エピクロロヒドリンとの反応から得られるグリシジルエーテル；コハク酸、アジピン酸、セバシン酸、フタル酸、テレフタル酸、ヘキサヒドロフタル酸、またはトリメリト酸などのカルボン酸化合物とエピクロロヒドリンとの反応から得られるグリシジルエステル；３，４−エポキシ−６−メチルシクロヘキシルメチル３，４−エポキシ−６−メチルシクロヘキサンカルボキシレート、３，４−エポキシシクロヘキシルメチル３，４−エポキシシクロヘキサンカルボキシレートなど；トリグリシジルイソシアヌレート（ＴＧＩＣ）およびその誘導体などである。好ましいエポキシ化合物は、ＴＧＩＣ、およびビスフェノールＡとエピクロロヒドリンとの反応生成物である。
【００１９】
本発明の方法に好適な有機アミンには、Ｃ１〜Ｃ１２アルキルアミン、Ｃ６〜Ｃ１２アリールアミン、Ｃ７〜Ｃ１２アルカリールアミン、およびＣ７〜Ｃ１２アラルキルアミンなどが挙げられる。より詳細には、好適な有機アミンには、メチルアミン、エチルアミン、プロピルアミン、ブチルアミン、エチレンジアミン、メタノールアミン、エタノールアミン、アニリン、シクロヘキシルアミン、およびベンジルアミンなどの第一級アミン；ジメチルアミン、ジエチルアミン、ジプロピルアミン、ジブチルアミン、ジメタノールアミン、ジエタノールアミン、ジフェニルアミン、フェニルメチルアミン、フェニルエチルアミン、ジシクロヘキシルアミン、ピペラジン、イミダゾール、２−メチルイミダゾール、２−エチルイミダゾール、２−エチル−４−メチルイミダゾール、２−イソプロピルイミダゾール、２−フェニルイミダゾール、２−メチルイミダゾリン、および２−フェニルイミダゾリンなどの第二級アミン；並びに、トリメチルアミン、トリエチルアミン、ジメチルへキシルアミン、Ｎ−メチルピペラジン、ジメチルベンジルアミン、およびジメチルアニリンなどの第三級アミンなどが挙げられる。有機アミンまたはアンモニアは、気体の形態で使用できるか、または、水性若しくは非水性の好適な溶媒中に溶解できる。アンモニア水およびトリエチルアミンが好ましい。
【００２０】
アンモニアによる触媒作用の利点は、ポリマー溶融物中での拡散の見地からカチオンが高い移動性を有し、究極的にはポリマー外に拡散する可能性があり、ポリマー中に触媒残留物がほとんど残らないか、または全く残らないということである。また、触媒は、それが必要な場所にのみ、即ち、エポキシドとの反応が起きるカルボン酸末端に存在する；このことによりその触媒作用は、かなり大きい分子質量を有し、従って、有効であるために更に多量の触媒を必要とする慣用的な第四級アンモニウム塩触媒を添加するよりもはるかに有効になる。最後に、加水分解安定性および電気化学的安定性を損なう可能性のある、永続的なイオン種が、塗料に導入されない。このプロセスの更なる利点は、それがアンモニアの「耐ブロッキング」効果を向上できることである。ポリエステルなどの幾つかのカルボキシル官能性ポリマーのアンモニウム塩は、遊離カルボン酸よりも高い軟化温度を有し、このため、凝集に関して、粉体の温度安定性が増大する。アンモニア塩が、粒子の中心よりも粒子表面に、より高濃度で存在する場合、所定の濃度のアンモニアで、耐ブロッキング効果が向上されなければならない。
【００２１】
ポリエステルアンモニウム塩−エポキシ樹脂硬化反応の典型例を式１および２に示す。
【００２２】
【化１】
2004532924.tif 000002
【００２３】
【化２】
2004532924.tif 000003
【００２４】
硬化速度向上において、カルボキシル基をアンモニアと反応させることにより実現されるのと同様の利点が、有機アミンをポリマーカルボキシル基と反応させることによって実現されるが、後者の場合、硬化される塗料中の黄変が低減するという更なる利点がある。カルボキシル官能性ポリマーアルキルアンモニウム塩への転換は、粉末化カルボキシル官能性ポリマー−エポキシブレンド物を有機アミンで処理することにより達成されてもよい。トリエチルアミンが好ましい。
【００２５】
従って、本発明は、また、カルボキシル官能性ポリマーおよびポリエポキシ化合物を含有する粉体を、非イオン性触媒、または、カチオン若しくはアニオンなどのイオンを含まない、若しくは実質的に含まない触媒に暴露することにより、熱硬化性塗料組成物を調製する方法も提供する。触媒は、有機アミンまたはアンモニアなどの窒素含有化合物であってもよい。本発明は、また、カルボキシ官能性ポリマーおよびポリエポキシ化合物を含有する、またはこれらから調製される粉体から調製される、硬化塗料組成物を提供し、該組成物の硬化は、有機アミン若しくはアンモニアなどの窒素含有化合物によって触媒され、該組成物は、イオン性触媒残留物などの触媒残留物を含まない、若しくは実質的に含まないか、またはカチオン若しくはアニオンなどのイオンを含まない、若しくは実質的に含まない。このような組成物で製造物品を塗装してもよい。
【００２６】
本発明の一般的な実施方法は、塗装される基材に塗布する前に、カルボキシル官能性ポリマーエポキシ物質をアンモニアおよび／またはアミンに暴露することであるが、該粉体を品目に塗布し、その後、前述のアンモニアおよび／またはアミンに暴露され得ることが考えられる。
【００２７】
基材に粉体塗料を塗布する任意の通常の手段、例えば、以下に限定されないが、噴霧または流動床塗布などにより、基材が粉体で塗装されると、これは、一般に、粉体が流動し、硬化するように焼付けられる。一般に、この硬化は、１５０℃以上の温度で行われる。これらの基材は、以下に限定されないが、自動車および他の最終用途用の相手先ブランドの部品（ｏｒｉｇｉｎａｌ  ｅｑｕｉｐｍｅｎｔ  ｐａｒｔｓ）などの任意の数の製造物品を製造するのに使用される。
【実施例】
【００２８】
以下の実施例で３種類の樹脂粉体を使用した。
灰色＃１：灰色に着色された５４：４６のネオペンチルグリコールテレフタレートカルボキシポリエステル（ＡＥＷ＝７４０）／ビスフェノールＡエポキシ樹脂（ＥＥＷ＝７４０）、ＴｉＯ２を約１３ｐｐｈ含有、ｄ９０＝６０ミクロン
白＃２：アンモニウム塩で触媒された９２：８のネオペンチルグリコールテレフタレートカルボキシポリエステル（ＡＥＷ＝１２８０）／ＴＧＩＣ樹脂、ＴｉＯ２を約３５ｐｐｈ含有、ｄ９０＝６０ミクロン
透明＃３：着色されていない５０：５０のカルボキシポリエステル（ＡＥＷ＝７００）／ビスフェノールＡエポキシ樹脂（ＥＥＷ＝７００）、ｄ９０＝９０ミクロン。
３つの粉体サンプルは、全て、脱気助剤として約０．５〜１％のベンゾインを含有する。ＡＥＷ＝酸当量、ＥＥＷ＝エポキシド当量。
【００２９】
実施例１〜９：ポリエステル−エポキシハイブリッド樹脂の気体アンモニア処理
気体アンモニアを室温で６０分間、粉体上に流しながら、市販の粉体塗料樹脂のサンプルを樹脂製ケトル中でパドル撹拌器を用いて撹拌した。アンモニアと粉末化された樹脂中のＣＯＯＨとの反応熱による、穏やかな発熱が観察された。約１００ｇより大きいサンプルでは、副反応を防止するため、氷水浴を用いた外部冷却が必要であった（尚早な硬化は、溶融粘度の上昇に繋がる）。
【００３０】
次いで、配合物中のアンモニアの量を変化させるため、アンモニア処理された市販の粉体塗料を、様々な割合の未処理粉体と乾式回転混合した。ブレンド物のサンプルのゲルピル試験（ｇｅｌ  ｐｉｌｌ  ｔｅｓｔ）（傾斜プレート流動試験としても既知である）および動的示差走査熱量測定（動的ＤＳＣ）を行い、相対的硬化速度、対アンモニア含量を決定した。
【００３１】
ゲルピル試験条件：２００℃／１５分、スタティックオーブン（ｓｔａｔｉｃ  ｏｖｅｎ）（空気循環なし）、流下（ｆｌｏｗｄｏｗｎ）表面は、スチールパネルにテープで留めた、ＰＴＦＥ塗装のアルミニウム箔であり、角度は水平から４２°であった。パー手動式ペレットプレス（Ｐａｒｒ  ｈａｎｄ  ｐｅｌｌｅｔ  ｐｒｅｓｓ）で、０．７０ｇの粉体から１．３ｃｍのピルを圧縮成形した。流動距離をピルの正面から測定した。ゲル化の前のメルトフロー距離が短いほど、架橋速度が速いことを示唆する。
【００３２】
デュポン９１２示差走査熱量計を使用して、動的示差走査熱量測定（動的ＤＳＣ）を実施した。サンプルの寸法は、１０〜１５ｍｇのポリマー粉体であり、加熱速度は１０℃／分であった。エポキシ配合物の硬化速度は、動的ＤＳＣ走査中の発熱ピークのピーク温度を用いて校正できる（Ｒ．プライム、「熱硬化」、ポリマー材料の熱特性評価、Ｅ．テュリ版、アカデミックプレス、１９８１年（Ｒ．Ｐｒｉｍｅ，‘Ｔｈｅｒｍｏｓｅｔｓ’ｉｎ  Ｔｈｅｒｍａｌ  Ｃｈａｒａｃｔｅｒｉｚａｔｉｏｎ  ｏｆ  Ｐｏｌｙｍｅｒｉｃ  Ｍａｔｅｒｉａｌｓ，Ｅ．Ｔｕｒｉ，ｅｄ；Ａｃａｄｅｍｉｃ  Ｐｒｅｓｓ，１９８１））。ピーク温度が低いほど反応性が大きいことを示唆する、即ち、硬化の化学反応は、より低温で起こる。同様に、反応熱（発熱ピークより下の積分された領域）は、硬化の程度（即ち、反応するエポキシ基の数）と相関している。反応熱に対して、予測されるよりも値が小さいのは、処理（例えば、溶融押し出し）中に予備反応が起こった、即ち、硬化反応中に化学的に反応する残りの活性基が少なくなることを示唆する。
【００３３】
表１は、様々なアンモニア処理粉体、および未処理の対照の熱データをまとめている。
【００３４】
【表１】
2004532924.tif 000004
【００３５】
アンモニア含量に対して、ＤＳＣピーク発熱温度が段々に低くなり、ゲルピルのメルトフローが短くなるのは、アンモニアの触媒効果を表している。ＤＳＣで測定される場合、これらのポリエステル−エポキシ配合物に対する反応熱は、アンモニア処理によって基本的に変化せず、反応熱は約１０％しか変化しなかったが、これは実験誤差に近い。
【００３６】
リン酸亜鉛処理スチールパネルにポリエステル−ＴＧＩＣ粉体ブレンド（対照Ｂおよび実施例４〜６）を静電噴霧し、２００℃で２０分間、焼付けた。次いで、塗膜の硬度（Ｄ３３６３）、衝撃強度（ＡＳＴＭ  Ｄ２７９４）、可撓性（ＡＳＴＭ  Ｄ１７３７）、硬化状態（ＭＥＫ摩擦）および接着を試験した。光沢のある白色の塗膜は、厚さが１〜１．５ミル（２５〜４０ミクロン）であった。全ての場合において、塗料の接着は優良であり、全パネルが、ダクトテープを用いたクロスカット（ｃｒｏｓｓｃｕｔ）接着試験（ＡＳＴＭ  Ｄ３３５９）に合格した。ＭＥＫ（メチルエチルケトン）往復摩擦（ｄｏｕｂｌｅ  ｒｕｂｓ）は、２ポンドのボールピーンハンマーのボール端部をＭＥＫで湿らせた６層のチーズクロスで被覆することにより実施され、チーズクロスで被覆されたハンマーをパネル表面に置き、ハンマーの重量を使用して圧力を掛け、その表面を横切って前後に引張った（１回の「往復摩擦」になる）。ＭＥＫによって引き起こされる塗料の損傷を次のように評価した。１＝損傷なし、２＝僅かな艶引け、または引掻き、３＝中程度の引掻き、４＝激しい損傷、５＝塗膜の完全破壊。塗膜特性を表２にまとめる。
【００３７】
【表２】
2004532924.tif 000005
【００３８】
アンモニア処理粉体の改善された熱安定性を次の方法で実証した。アンモニア処理粉体塗料のサンプル（約１ｇ）をガラスバイアル瓶に入れ、４０℃のオーブン中に２４時間置いた。粉体は、全て、まだ自由に流動しており、そのため、更に２４時間、５０℃に置いた。アンモニア処理粉体は、５０℃で更に２４時間後も自由に流動する状態を維持した。対照Ａおよび対照Ｂ（アンモニア処理されなかった未混合の灰色＃１、および白色＃２粉体）は、４０℃／２４時間後、自由に流動する状態を維持したが、５０℃で２４時間後は固体の塊になった。
【００３９】
アンモニア処理粉体（実施例３、６、９）は、動的ＤＳＣおよびゲルピル試験で実証され、表３にまとめるように、４０℃で２４時間、プラス５０℃で２４時間後、硬化反応性を維持した。
【００４０】
【表３】
2004532924.tif 000006
【００４１】
実施例１０〜１１：ポリエステル−エポキシハイブリッド樹脂のトリエチルアミン処理
実施例１０
透明＃３（このサンプルは、約１０ｍｍｏｌのＣＯＯＨを含有する）１４ｇをヘキサン５０ｍＬ中に懸濁させた懸濁液を窒素雰囲気下で磁気撹拌し、氷水浴で冷却した。トリエチルアミン１グラム（１０ｍｍｏｌ）を添加し、その混合物を室温まで暖めながら、１６時間撹拌した。このスラリーをフリット付き溶融漏斗（ｆｒｉｔｔｅｄ  ｆｕｎｎｅｌ）で吸引濾過し、ヘキサン１５ｍＬで２回洗浄し、６時間吸引して空気乾燥させると、微細な粉体が得られた。粉体は、トリエチルアミンによって増進され、ゲルピル試験で黄変を示さなかった（表４参照）。
【００４２】
実施例１１
透明＃３（このサンプルは、約７ｍｍｏｌのＣＯＯＨを含有する）１０ｇをヘキサン５０ｍＬ中に懸濁させた懸濁液を、窒素雰囲気下でトリエチルアミン１グラム（１０ｍｍｏｌ）と室温で９０時間、磁気撹拌した。このスラリーをフリット付き漏斗（ｆｒｉｔｔｅｄ  ｆｕｎｎｅｌ）で吸引濾過し、ヘキサン３０ｍＬで洗浄し、吸引して空気乾燥させると、微細な粉体が得られた。この粉体は、トリエチルアミンによって増進され、また、ゲルピル試験で黄変を示さなかった（表４参照）。
【００４３】
【表４】
2004532924.tif 000007
【国際公開パンフレット】
2004532924.tif 000008
2004532924.tif 000009
2004532924.tif 000010
2004532924.tif 000011
2004532924.tif 000012
2004532924.tif 000013
2004532924.tif 000014
2004532924.tif 000015
2004532924.tif 000016
2004532924.tif 000017
2004532924.tif 000018
2004532924.tif 000019
2004532924.tif 000020
2004532924.tif 000021
2004532924.tif 000022
2004532924.tif 000023
【国際調査報告】
2004532924.tif 000024
2004532924.tif 000025
2004532924.tif 000026